(57)【要約】【課題】  不織布を製造するにおいて、ポリマー吐出孔と気流吐出孔から構成される孔集合を多列に配置できるメルトブロー口金を提供する。【解決手段】  本発明のメルトブロー口金は、口金吐出面に、ポリマーを吐出するための１つまたは複数のポリマー吐出孔と気流を吐出するための１つまたは複数の気流吐出孔とからなる孔集合が２つ以上形成されており、口金吐出面の孔集合と孔集合との間に、口金吐出面からポリマー吐出方向下流側に向かって延在する第一の突起部材が設けられている。【選択図】図１
2017095850.tif 000002
【特許請求の範囲】
【請求項１】
溶融したポリマーを吐出するためのメルトブロー口金であって、
口金吐出面に、ポリマーを吐出するための１つまたは複数のポリマー吐出孔と気流を吐出するための１つまたは複数の気流吐出孔とからなる孔集合が２つ以上形成されており、
前記口金吐出面の前記孔集合と孔集合との間に、前記口金吐出面からポリマー吐出方向下流側に向かって延在する第一の突起部材が設けられた、メルトブロー口金。
【請求項２】
前記孔集合が、一方向に配列された複数の前記ポリマー吐出孔と、これら複数のポリマー吐出孔を挟む、長手方向がポリマー吐出孔の配列方向に平行な一対のスリット形状の前記気流吐出孔とからなる、請求項１のメルトブロー口金。
【請求項３】
前記第一の突起部材のポリマー吐出方向に垂直な平面で切断した断面積が、ポリマー吐出方向下流側に向かうにつれて小さい、請求項１または２のメルトブロー口金。
【請求項４】
前記第一の突起部材に、第一の突起部材の前記孔集合に面している一方の表面と他方の表面とを連通する１つ以上の貫通孔が形成された、請求項１から３のいずれかのメルトブロー口金。
【請求項５】
前記第一の突起部材の前記孔集合に面しているそれぞれの表面に、複数の突起、窪み、又は突起と窪みが点在して形成された、請求項１から３のいずれかのメルトブロー口金。
【請求項６】
前記第一の突起部材の前記孔集合に面しているそれぞれの表面に、前記口金吐出面に平行方向に延在する複数の突起、窪み、又は突起と窪みが形成された、請求項１から３のいずれかのメルトブロー口金。
【請求項７】
前記第一の突起部材を挟む複数の前記孔集合を孔集合群とし、孔集合群の外側で、孔集合を挟んで第一の突起部材に対向する位置の片側または両側に、前記口金吐出面からポリマー吐出方向下流側に向かって延在する第二の突起部材が設けられた、請求項１から６のいずれかのメルトブロー口金。
【請求項８】
前記第二の突起部材に、第二の突起部材の前記孔集合群に面している表面と孔集合群に面していない表面とを連通する１つ以上の貫通孔が形成された、請求項７のメルトブロー口金。
【請求項９】
前記第二の突起部材の前記孔集合群に面している表面に、複数の突起、窪み、又は突起と窪みが点在して形成された、請求項７のメルトブロー口金。
【請求項１０】
前記第二の突起部材の前記孔集合群に面している表面に、前記口金吐出面に平行方向に延在する複数の突起、窪み、又は突起と窪みが形成された、請求項７のメルトブロー口金。
【請求項１１】
１つの前記ポリマー吐出孔と、このポリマー吐出孔から近接した順の３つの前記気流吐出孔であって、このポリマー吐出孔を中心とする同一の仮想円周上に中心角９０度を越えて配置された３つの前記気流吐出孔とで孔集合を構成しており、前記孔集合が同一面に複数配置されている、請求項１、または請求項３から６のいずれかのメルトブロー口金。
【請求項１２】
前記第一の突起部材を挟む複数の前記孔集合を孔集合群とし、孔集合群を囲む外周の一部又は全部に、前記口金吐出面からポリマー吐出方向下流側に向かって延在する第三の突起部材が設けられた、請求項１１のメルトブロー口金。
【請求項１３】
一つの前記ポリマー吐出孔を中心に、３つの前記気流吐出孔が中心角１２０度で等分配置された、請求項１１または１２のメルトブロー口金。
【請求項１４】
前記ポリマー吐出孔、または前記ポリマー吐出孔と前記気流吐出孔に連通した流路が、薄板の積層構造で形成された、請求項１１から１３のいずれかのメルトブロー口金。
【請求項１５】
前記ポリマー吐出孔の配置密度が５孔／ｃｍ２以上である、請求項１１から１４のいずれかのメルトブロー口金。
【請求項１６】
請求項１から１５のいずれかのメルトブロー口金を用いた不織布の製造方法。
【発明の詳細な説明】
【技術分野】
【０００１】
本発明は、メルトブロー口金および不織布の製造方法に関する。
【背景技術】
【０００２】
不織布の製造方法としては、口金から吐出されたポリマーに高速、かつ高温の気流を吹き付けることで、ポリマーを引っ張りつつ溶融接着させてウエブを形成し、それをネットコンベア上に捕集することで、不織布を得る方法が一般的であり、メルトブローと呼ばれている。この製造方法は、加熱された高温の空気を高圧力下にて高速で吹き出すことから、大量の空気を口金に供給する必要があり、省エネの観点からも様々な改善が進められている。また、近年、不織布の多種多様な用途へ展開される中で、生産性向上を図るべく、ポリマーを吐出する吐出孔を多列化する取り組みが盛んに行われている。なお、生産性向上のために、一つの吐出孔から吐出されるポリマー量を増加することも挙げられるが、その際には、口金自体の耐久性が高くないため、限界がある。
【０００３】
特許文献１および特許文献２では、パイプの中心からポリマーを吐出し、パイプ外側の環状流路の全周から気流を吹き出す吐出部を有した口金において、この吐出部が口金の一つの面に複数の孔を多列に配置することが記載されている。これにより、各々のポリマーに気流が均一に当たり、糸揺れを防止し、生産性を向上できることが開示されている。
【先行技術文献】
【特許文献】
【０００４】
【特許文献１】特開平７−２１６７０９号公報
【特許文献２】特表２００９−５２９１０２号公報
【発明の概要】
【発明が解決しようとする課題】
【０００５】
しかしながら、本発明者らの知見によると、特許文献１、特許文献２に開示されている口金は、隣接するパイプから吐出されるポリマーが吐出直後に接触し、ポリマー同士の融着による紡糸不良が発生する場合があり、特に、吐出部同士を近接化させ、単位面積当たりの吐出部の個数を増加させる（吐出部を高密度に配置させる）と、より顕著となる。一方、吐出部同士の距離を離すと、ポリマー同士の融着は当然回避できるが、単位面積当たりの吐出部の個数を増やすことができず、ひいては、生産性向上が得られない。また、実施例に見られるように、内径φ０．３／外径φ０．５のパイプを前提としていることから、パイプそのものを高密度に配置できない場合がある。これは、口金の製作上、パイプを口金に圧入し溶接固定していることから、溶接代が必要であり、さらに、パイプを挿入するための孔を設けることから、強度上の問題によりパイプ間同士の間隙を狭化できない。また、この口金の構造は非常に複雑であるため、口金の製作に期間や手間、費用が必要となり、この点においても設備費が過大となる問題がある。
【０００６】
よって、本発明の目的は、吐出部（本発明では、ポリマー吐出孔と気流吐出孔から構成される孔集合）を高密度、すなわち多列に配置しても安定的に紡糸できるメルトブロー口金および不織布の製造方法を提供することにある。
【課題を解決するための手段】
【０００７】
上記課題を解決する本発明のメルトブロー口金は、口金吐出面に、ポリマーを吐出するための１つまたは複数のポリマー吐出孔と気流を吐出するための１つまたは複数の気流吐出孔とからなる孔集合が２つ以上形成されており、口金吐出面の孔集合と孔集合との間に、口金吐出面からポリマー吐出方向下流側に向かって延在する第一の突起部材が設けられている。
【０００８】
また、本発明のメルトブロー口金は、さらに以下の構成を有することが好ましい。
・孔集合が、一方向に配列された複数のポリマー吐出孔と、これら複数のポリマー吐出孔を挟む長手方向がポリマー吐出孔の配列方向に平行な一対のスリット形状の気流吐出孔とからなること。
・第一の突起部材の、ポリマー吐出方向に垂直な平面で切断した断面積が、ポリマー吐出方向下流側に向かうにつれて小さいこと。
・第一の突起部材に、第一の突起部材の孔集合群に面している表面と他方の表面とを連通する１つ以上の貫通孔が形成されていること。
・第一の突起部材の孔集合に面しているそれぞれの表面に、複数の突起、窪み、又は突起と窪みが点在して形成されていること。また、それら突起と窪みが口金吐出面に平行方向に延在すること。
・第一の突起部材を挟む複数の孔集合を孔集合群とし、孔集合群の外側で、孔集合を挟んで第一の突起部材に対向する位置の片側または両側に、口金吐出面からポリマー吐出方向下流側に向かって延在する第二の突起部材が設けられていること。
・第二の突起部材に、第二の突起部材の孔集合群に面している表面と孔集合群に面していない表面とを連通する１つ以上の貫通孔が形成されていること。
・第二突起部材の孔集合群に面している表面に、口金吐出面に平行方向に延在する複数の突起、窪み、又は突起と窪みが形成されていること。
・１つのポリマー吐出孔と、このポリマー吐出孔から近接した順の３つの気流吐出孔であって、このポリマー吐出孔を中心とする同一の仮想円周上に中心角９０度を越えて配置された３つの気流吐出孔とで孔集合を構成しており、孔集合が同一面に複数配置されていること。
・第一の突起部材を挟む複数の孔集合を孔集合群とし、孔集合群を囲む外周の一部または全部に、口金吐出面からポリマー吐出方向下流側に向かって延在する第三の突起部材が設けられていること。
・一つの前記ポリマー吐出孔を中心に、３つの気流吐出孔が中心角１２０度で等分配置されること。
・ポリマー吐出孔、またはポリマー吐出孔と気流吐出孔に連通した流路が、薄板の積層構造で形成されること。
・ポリマー吐出孔の配置密度が５孔／ｃｍ２以上であること。
【０００９】
また、本発明の不織布の製造方法は、本発明のメルトブロー口金を用いた製造方法である。
【発明の効果】
【００１０】
本発明のメルトブロー口金によれば、ポリマー吐出孔と気流吐出孔から構成される孔集合を多列に配置しても、吐出直後のポリマー同士の融着、それに伴う糸切れを回避し、安定的に紡糸することで生産性向上が可能となる。
【図面の簡単な説明】
【００１１】
【図１】本発明の第１の実施形態に用いられるメルトブロー口金の部分拡大側面図である。
【図２】本発明の第１の実施形態に用いられるメルトブロー口金の口金吐出面の平面図である。
【図３】本発明の第２の実施形態に用いられるメルトブロー口金の口金吐出面の平面図である。
【図４】本発明の第３の実施形態に用いられるメルトブロー口金の部分拡大側面図である。
【図５】本発明の第４の実施形態に用いられるメルトブロー口金の部分拡大側面図である。
【図６】本発明の第５の実施形態に用いられるメルトブロー口金の部分拡大側面図である。
【図７】本発明の第１、または第２の実施形態におけるメルトブロー口金を用いた場合の気流の形態とポリマーの挙動を示した模式図である。
【図８】本発明の実施形態ではない、従来技術にて孔集合を複数配置したメルトブロー口金を用いた場合の気流の形態とポリマーの挙動を示した模式図である。
【図９】本発明の第５の実施形態におけるメルトブロー口金を用いた場合の気流の形態とポリマーの挙動を示した模式図である。
【図１０】本発明の実施形態に用いられる不織布の製造装置の概略側面図である。
【図１１】本発明の第１０の実施形態に用いられるメルトブロー口金の孔集合の部分拡大図である。
【図１２】本発明の第１０の実施形態に用いられるメルトブロー口金の概略部分断面図である。
【図１３】本発明の実施形態ではない、従来技術にて孔集合を複数配置したメルトブロー口金の部分拡大側面図である。
【図１４】図５のＡ方向から見た平面図である。
【図１５】図６のＢ方向から見た平面図である。
【図１６】本発明の第６の実施形態に用いられるメルトブロー口金の部分拡大側面図である。
【図１７】本発明の第７の実施形態に用いられるメルトブロー口金の部分拡大側面図である。
【図１８】本発明の第８の実施形態に用いられるメルトブロー口金の部分拡大側面図である。
【図１９】本発明の第９の実施形態に用いられるメルトブロー口金の部分拡大側面図である。
【図２０】本発明の第６の実施形態におけるメルトブロー口金を用いた場合の気流の形態とポリマーの挙動を示した模式図である。
【図２１】本発明の第９の実施形態におけるメルトブロー口金を用いた場合の気流の形態とポリマーの挙動を示した模式図である。
【図２２】本発明の第１１の実施形態に用いられるメルトブロー口金の部分拡大側面図である。
【図２３】本発明の第１２の実施形態に用いられるメルトブロー口金の孔集合の部分拡大図である。
【図２４】本発明の第１の実施形態に用いられる別のメルトブロー口金の口金吐出面の平面図である。
【発明を実施するための形態】
【００１２】
以下、図面を参照しながら、本発明の実施形態について詳細に説明する。図１０は、本発明の実施形態に用いられる不織布の製造装置の概略側面図であり、図１は、図１０の一部分であるメルトブロー口金の吐出面の側面拡大図であり、図２、２４は、吐出面の平面図である。図３は、本発明の別の実施形態であるメルトブロー口金の吐出面の平面図である。図４、図５、図６、１６、１７、１８、１９、２３は、本発明の別の実施形態であるメルトブロー口金の吐出面の側面拡大図である。図１１は本発明の別の実施形態であるメルトブロー口金の平面図であり、図１２は、この場合のメルトブロー口金の部分拡大断面図である。図１４は、図５のＡ方向から見た側面図であり、図１５は、図６のＢ方向から見た側面図である。なお、これらは、本発明の要点を正確に伝えるための概念図であり、図を簡略化しており、本発明のメルトブロー口金は、特に制限されるものでなく、吐出孔の数ならびにその寸法などは実施の形態に合わせて変更できる。また、本発明のメルトブロー口金には、ポリマー吐出孔１および気流吐出孔２にそれぞれ連通した流路１０にて構成されているが、説明を簡略化するため、ポリマー１０２が通過する流路１０のみで説明する。
【００１３】
本発明の実施形態に用いられる不織布の製造装置は、図１、図２、図１０に示すように、口金４、捕集ネットコンベア７、ローラー８から構成されており、口金４の下面側、つまりは捕集ネットコンベア７に向かう側には、口金吐出面５が構成され、口金吐出面５には、複数個のポリマー吐出孔１と、複数個の気流吐出孔２からなる孔集合１０３が２つ以上（図２は２列）で配設されている。そこで、口金４に供給されたポリマー１０２と気流が、口金４の内部の流路１０を通過し分配され、ポリマー吐出孔１からポリマー１０２が吐出され、気流吐出孔２から高速、かつ高温の気流が吐出される。ポリマー１０２は気流を吹き付けられることで延伸され、その後、ポリマー同士が接触して接着することによりウエブ６を形成し、それを捕集ネットコンベア７に捕集し、ローラー８に巻き取られ、不織布を形成することができる。なお、捕集ネットコンベア７が無く、直接、回転しているローラー８にポリマー１０２を吐出し、ウエブ６を形成してもよい。
【００１４】
初めに、本発明の最も重要なポイントである、ポリマー吐出孔１と気流吐出孔２から構成される孔集合１０３を多列に配置しても安定的に紡糸できる原理について説明する。
【００１５】
はじめに、従来技術と本発明の違いを明確にするために、従来技術にて孔集合１０３を多列に配置したメルトブロー口金について説明する。図１３に従来技術の口金４、図８にその口金を用いた場合の気流の流れ形態を示す。従来技術の口金では、１つの孔集合１０３中において、ポリマー吐出孔１の両側に配置された気流吐出孔２から吐出された気流は、合流した後、一体となって１つの噴流を形成し、吐出方向下流側に向かって流れる。その際、噴流の周囲の気流を引き込む。噴流により引き込まれた気流を補うために、更に、その周囲の気流が流れ込むことで、噴流は絶えず周囲の気流を引き込みながら吐出方向下流側へと向かう。ここで、２つの孔集合１０３が多列に配置されていると、孔集合１０３に挟まれた列間領域１０４からも、噴流により気流が引き込まれるが、列間領域１０４は、孔集合１０３がそれぞれ形成する２つの噴流に挟まれているため、周辺気流を引き込み難くなり、気流の補填が不足して負圧が発生する。噴流は、この列間領域１０４の負圧に引っ張られることで、噴流同士が近接し、合流する。このとき、気流吐出孔２から吐出されたポリマー１０２は、噴流に沿って流れ、延伸されるため、噴流と同様に吐出直後に列間領域１０４側に急激に傾斜することで、延伸に偏りが生じ、ひいては糸切れが発生する。また、延伸が十分に進行しておらず、かつ高温のままのポリマー同士が合流して接触、融着することで、ウエブ６の目付斑が増大する。そこで、本発明者らは、従来の技術では、何の配慮もされていなかった、上記問題に関して、鋭意検討を重ねた結果、本発明の新たな技術を見出すに至った。
【００１６】
すなわち、本発明の実施形態の口金４は、図１に示すように、口金吐出面５に複数のポリマー吐出孔１と、複数の気流吐出孔２からなる孔集合１０３を２つ構成しており、２つの孔集合１０３に挟まれた空間に、口金吐出面５からポリマー吐出方向下流側に向かって延在する第一の突起部材１０１が設けられている。ここで、孔集合１０３の中のポリマー吐出孔１は、幅方向に一方向に配列されている。この口金を用いた場合の気流の形態とポリマー１０２の挙動について図７を用いて説明する。
【００１７】
本発明の口金４では、一つの孔集合１０３の気流吐出孔２から吐出された気流により形成される噴流は、孔集合１０３を挟み第一の突起部材１０１とは反対側からのみ気流を引き込みながら第一の突起部材１０１に沿ってポリマー吐出方向下流側に向かう。その後、噴流が第一の突起部材１０１の下端部に到達すると、上記と同様に、列間領域１０４からの気流の引き込みが生じ、負圧が発生し、噴流は列間領域側に大きく傾斜し、２つの噴流が合流する。但し、ポリマー吐出孔１から吐出され、噴流に沿って流れるポリマー１０２は、第一の突起部材１０１に沿ってポリマー吐出方向下流側に向かう間に、延伸が進行するとともに冷却され、一定レベルの表面の固化が完了し、その後に２つのポリマー同士が合流しても、適度な融着が発生することから、糸切れは発生しない。すなわち、ポリマー吐出孔１と気流吐出孔２から構成される孔集合１０３を多列に配置しても、ポリマー１０２を延伸するとともに、吐出直後のポリマー同士の融着を抑制し、糸切れを回避することができる。また、口金４に配置する気流吐出孔２の個数を最小限の数とすることができ、気流の吹き出し量の削減、ひいては省エネ化が可能となる。
【００１８】
また、図３に示すように、本発明の第２の実施形態においては、一つの孔集合１０３が、幅方向に一方向に配列された複数のポリマー吐出孔１と、これら複数のポリマー吐出孔１を挟み、長手方向がポリマー吐出孔１の配列方向に平行な一対のスリット形状の気流吐出孔２とで構成されている。そして、この孔集合１０３が平行に複数個配置されている。これにより、気流吐出孔２から吐出される気流を幅方向に均一にすることで、ウエブ６の延伸斑、ひいては目付斑を抑制することができる。また、口金の製作費を大幅に低減することが可能となる。
【００１９】
また、図４に示すように、本発明の第３の実施形態においては、第一の突起部材１０１の、ポリマー吐出方向に垂直な平面で切断した断面積が、ポリマー吐出方向下流側に向かうにつれて小さくなっている。これにより、気流吐出孔２から吐出された気流により形成される噴流が、第一の突起部材１０１に沿って傾斜しながらポリマー吐出方向下流側に向かうことで、第一の突起部材１０１のポリマー吐出方向下流側の下端部に到達した時点で、噴流同士は近接しており、流れ方向を急激に変えることなく、合流する。つまりは、本発明の第１、第２の実施形態に見られていた列間領域１０４が殆ど発生しない。そこで、噴流に沿って流れるポリマー１０２も同様に、第一の突起部材１０１のポリマー吐出方向下流側の端部で流れ方向を大きく変ないことにより、糸切れをより抑制することができる。
【００２０】
また、図５、図１４に示すように、本発明の第４の実施形態においては、第一の突起部材１０１の孔集合１０３に面しているそれぞれの表面に、複数の突起、窪み、又は突起と窪みが点在して形成されている。こうすることで、第一の突起部材１０１の表面近くを噴流に乗って流れるポリマー１０２が第一の突起部材１０１側に寄った際、第一の突起部材１０１との接触面積が低減されることで、ポリマー１０２の融着を抑制することができる。
【００２１】
また、図２２に示すように、本発明の第１１の実施形態においては、第一の突起部材１０１の孔集合群１０５に面している表面と他方の表面とで連通する、少なくとも１つの貫通孔が形成されている。こうすることで第４の実施形態と同様、第一の突起部材１０１の表面近くを噴流に乗って流れるポリマー１０２が第一の突起部材１０１側に寄った際、第一の突起部材１０１との接触面積が低減されることで、ポリマー１０２の融着を抑制することができる。
【００２２】
また、図６、図１５に示すように、本発明の第５の実施形態においては、第一の突起部材１０１の孔集合１０３に面しているそれぞれの表面に、口金吐出面５に平行方向に延在する複数の突起、窪み、又は突起と窪みが形成されていている。この場合、図９に示すように、気流吐出孔２から吐出された気流により形成される噴流は、第一の突起部材１０１の表面の突起と衝突し、流れ方向を変えることで、口金の幅方向に延在する渦を形成する。この複数の渦からなる空気層によって、噴流が第一の突起部材１０１の表面と接触することを抑制して、第一の突起部材１０１とのポリマー１０２の融着を防止することができる。
【００２３】
また、図１６、図２０に示すように、本発明の第６の実施形態においては、第一の突起部材１０１を挟む複数の孔集合１０３からなる孔集合群１０５の外側で、孔集合群１０３を挟んで第一の突起部材１０１に対向する位置に、口金吐出面５からポリマー吐出方向下流側に向かって延在する第二の突起部材１０６が設けられている。この第二の突起部材１０６は、孔集合群１０３を挟んで第一の突起部材１０１に対向する位置の両側に設けるのが最も好ましい形態であるが、片側に設けてもよい。
【００２４】
第二の突起部材１０６を両側に設ける場合、気流吐出孔２から吐出された気流によって形成される噴流は、孔集合群１０５の外側の周辺気流を引き込み難くなり、気流の補填が不足して、吐出孔群１０５と第二の突起部材１０６とに挟まれた外周領域１０７に負圧が発生する。噴流は負圧に引っ張られることで外側に傾斜して、第一の突起部材１０１を挟んで隣接する噴流との距離が広がることにより、２つの噴流の合流位置が下流側に移動し、すなわちポリマー同士の融着を防止することができる。
【００２５】
次に、第二の突起部材１０６を片側にのみに設ける実施形態について説明する。第一の突起部材１０１を挟む一方の孔集合１０３ともう一方の孔集合１０３とで、気流吐出孔２から吐出される気流の速度または流量が異なる場合には、速度または流量が少ない方にのみ第二の突起部材１０６を設けてもよい。これは、高流速（高流量）の方は運動エネルギーが大きく、噴流の流れ方向が変わりにくく安定しているが、低流速（低流量）の方は隣接する高流速（高流量）の噴流に引き寄せられるため、低流速（低流量）の方に第二の突起部材１０６を設けることで、低流速の噴流が外側に傾斜して、高流速の噴流との距離が広がることにより、合流位置が下流側に移動し、ポリマー同士の融着を防止することができるからである。
【００２６】
また、片側のみに第二の突起部材１０６を設ける実施形態として、第一の突起部材１０１を挟む一方の孔集合１０３ともう一方の孔集合１０３とで、孔集合１０３を形成するポリマー吐出孔１と気流吐出孔２との個数が異なる場合、個数が少ない方にのみ第二の突起部材１０６を設けてもよい。この理由は、上記の流速または流量が異なる場合と同じ理由である。
【００２７】
また、図１７に示すように、本発明の第７の実施形態においては、第二の突起部材１０６の孔集合群１０５に面している表面と第二の突起部材１０６を挟んで孔集合群１０５の反対側の表面とで連通する、少なくとも１つの貫通孔が形成されている。この場合、貫通孔を通って流入する気流によって、噴流が第二の突起部材１０６の表面と接触することを抑制して、第二の突起部材１０６とのポリマー１０２の融着を防止することができる。
【００２８】
また、図１８に示すように、本発明の第８の実施形態においては、第二の突起部材１０６の孔集合群１０５に面している表面に、複数の突起、窪み、又は突起と窪みが点在して形成されている。この場合、第二の突起部材１０６の表面近くを噴流に乗って流れるポリマー１０２が第二の突起部材１０６側に寄った際、第二の突起部材１０７との接触面積が低減されることで、ポリマー１０２の融着を抑制することができる。
【００２９】
また、図１９、図２１に示すように、本発明の第９の実施形態においては、第二の突起部材１０６の孔集合群１０５に面している表面に、口金吐出面５に平行方向に延在する複数の突起、窪み、又は突起と窪みが形成されていている。この場合、図２１に示すように、気流吐出孔２から吐出された気流により形成される噴流の一部が、第二の突起部材１０６の表面の突起と衝突し、流れ方向を変えることで、口金の幅方向に延在する渦を形成する。この複数の渦からなる空気層によって、噴流が第二の突起部材１０６の表面と接触することを抑制して、第二の突起部材１０６とのポリマー１０２の融着を防止することができる。
【００３０】
また、図１１に示すように、本発明の第１０の実施形態においては、１つのポリマー吐出孔１と、ポリマー吐出孔１から近接した順の３つの気流吐出孔２とで孔集合１０３（１つのポリマー吐出孔１＋３つの気流吐出孔２の集合体）を構成しており、ポリマー吐出孔１を中心とする同一仮想円周上に３つの気流吐出孔２が中心角９０度を超えて配置されている。
【００３１】
この場合、一つの孔集合１０３の気流吐出孔２は、気流吐出孔２の中心点を連結する線が三角形１１を形成するように配置されており、三角形１１の内部にポリマー吐出孔１の中心点が存在していればよく、ポリマー吐出孔１の中心が、三角形１１の重心に配置させる必要はない。なお、中心角αとは、図１１に示すように、孔集合１０３を形成するポリマー吐出孔１の中心と、気流吐出孔２の中心とを結ぶ交線が成す角度をいう。これにより、ポリマー吐出孔１は、必ず３つの気流吐出孔２に包囲されることから、口金から吐出されたポリマー１０２は、３つの気流吐出孔２から吐出された気流に包囲されつつ、引っ張ることができ、隣り合う孔集合１０３から吐出された気流の流入を回避することができる。また、ポリマー吐出孔１と気流吐出孔２との距離が等しいので、吐出されたポリマー１０２をより均一に引っ張ることができる。さらに、孔集合１０３の３つの気流吐出孔２が、ポリマー吐出孔１を中心として中心角１２０度にて等分配置されている場合には、ポリマー吐出孔１から吐出されたポリマー１０２に対して、周囲の３方向に配置された気流吐出孔２から吹き出された気流が接触する角度が等しくなるため、吐出されたポリマー１０２をより均一に引っ張ることができる。さらには、口金４に配置する気流吐出孔２を最小限の数とすることができ、気流の吹き出し量の削減、ひいては省エネ化が可能となる。
【００３２】
ここで、中心角αの１つ角度が９０度以下としては、ポリマー吐出孔１の中心が三角形１１の辺上に配置される場合、または、三角形１１が細長く形成される場合が想定されるが、前者は、隣り合う吐出孔群３から吐出される気流の影響を受けて、ウエブ６に乱れが発生し、また、後者では、隣り合う吐出孔群３からの気流の流入が発生し、いずれもポリマー１０２を均一に引っ張れない場合がある。
【００３３】
また、図２３に示すように、本発明の第１２の実施形態においては、第一の突起部材１０１を挟む複数の孔集合１０３からなる孔集合群１０５を囲む外周に口金吐出面５からポリマー吐出方向下流側に向かって延在する第三の突起部材１０８が設けられている。この第三の突起部材１０８は、孔集合群１０５を囲む外周全てに設けるのが最も好ましい形態であるが、外周の一部に設けてもよい。
【００３４】
第三の突起部材１０８を、孔集合群１０５を囲む外周全てに設ける場合、各々の孔集合１０３から吐出された気流によって形成されるそれぞれの噴流は、孔集合群１０５の外周側の周辺気流を引き込み難くなり、気流の補填が不足することで、吐出孔群１０５と第三の突起部材１０８とに挟まれた外周領域に負圧が発生する。噴流は負圧に引っ張られることでそれぞれが外周側に傾斜して、第一の突起部材１０１を挟んで隣接する噴流との距離が広がることにより、噴流の合流位置が下流側に移動し、すなわちポリマー同士の融着を防止することができる。
【００３５】
次に、第三の突起部材１０８を外周の一部にのみ設ける実施形態について説明する。孔集合群１０５を構成する一部の孔集合１０３とその他の孔集合１０３とで、気流吐出孔２から吐出される気流の速度または流量が異なる場合には、速度または流量が少ない方にのみ、第三の突起部材１０８を隣接して設けてもよい。これは、高流速（高流量）の方は運動エネルギーが大きく、噴流の流れ方向が変わりにくく安定しているが、低流速（低流量）の方は隣接する高流速（高流量）に引き寄せられるため、低流速（低流量）の方に第三の突起部材１０８を設けることにより、低流速の噴流が外側に傾斜して、高流速の噴流との距離が広がることにより、合流位置が下流側に移動し、ポリマー同士の融着を防止することができるからである。
【００３６】
また、片側にのみ第三の突起部材１０８を設ける実施形態として、孔集合群１０５を構成する一部の孔集合１０３とその他の孔集合１０３とで、孔集合１０３を形成するポリマー吐出孔１と気流吐出孔２の個数が異なる場合、個数が少ない方にのみ第三の突起部材１０８を隣接して設けてもよい。この理由は、上記の流速または流量が異なる場合と同じ理由である。
【００３７】
また、第三の突起部材１０８は第二の突起部材１０６と同様に、第三の突起部材１０８の表面において、貫通孔を設けてもよく、複数の突起、窪み、又は突起と窪みが点在もしくは延在して形成してもよい。
【００３８】
また、本発明の口金４の流路１０の一部分は、図１２に示すように、ポリマー吐出孔１に最終的に連通した流路１０が形成されており、積層板９の積層構造となっている。積層板９の１枚は薄板であり、積層板９に孔、または／および溝が加工されており、これらを積層させることで流路１０が形成されている。なお、図１２では、説明を簡略化するため、ポリマー１０２のみの流路１０を記載しているが、気流の通路も同様の構成としてもよい。積層板９は、薄板を使用するため、積層した後、ネジ、ボルト等で固定してもよいが、熱圧着により金属接合（拡散接合）するのが好ましい。
【００３９】
ここで、積層板９の厚みは、薄くすることで、加工できる孔の孔径や溝幅、そして孔間、溝間ピッチを小さくできるため、最終的なポリマー吐出孔１、気流吐出孔２の配置密度を大きくできる利点を有している。また、孔集合１０３の中のポリマー吐出孔１と気流吐出孔２との距離を近接化できるため、気流によるポリマー１０２の引っ張り効果が極めて高くなる。また、ポリマー吐出孔１と気流吐出孔２と間のデッドスペースが無くなるため、気流の乱れが低減し、ひいては、ウエブ６の揺れが抑制されることから、均質な不織布を製造できる。
【００４０】
次に、図１から図６、および図１０から図１２に示した本発明の実施形態の口金４に共通した各部材の形状について詳細に説明する。
【００４１】
本発明における口金４は、機幅方向に広い矩形が好ましいが、これに限定されず、丸形であってもよく、多角形であってもよい。また、図２では、口金４を捕集ネットコンベア７の上部に一機配置したものであるが、捕集ネットコンベア７の進行方向、または／および幅方向に複数機を配置してもよい。
【００４２】
本発明における口金吐出面５は、機幅方向に広い矩形が好ましいが、これに限定されず、丸形であってもよく、多角形であってもよい。また、口金吐出面５は、凹凸が無く、平面となることが好ましいが、これには限定されない。口金吐出面５の同一面上にポリマー吐出孔１と気流吐出孔２が配設されていれば、それを除く口金吐出面５には、凹凸を有していてもよい。
【００４３】
本発明におけるポリマー吐出孔１の配置は、捕集ネットコンベア７の走行方向に垂直な方向に複数列が配置されているのが好ましい。
【００４４】
本発明におけるポリマー吐出孔１は、ポリマー１０２の吐出方向に垂直な方向の断面は丸形状に限定されず、丸形以外の異形断面状であってもよい。この場合、口金吐出面５に配置されたポリマー吐出孔１の形状は、全て同形状とするのが好ましい。また、本発明における気流吐出孔２は、気流の吐出方向に垂直な方向の断面は丸形状に限定されず、丸形以外の異形断面状であってもよい。この場合、口金吐出面５に配置された気流吐出孔２の形状は、全て同形状とするのが好ましい。ポリマー吐出孔１、および気流吐出孔２が異形断面状の場合、各吐出孔の断面における重心を中心点とする。
【００４５】
本発明における第一の突起部材１０１、第二の突起部材１０６および第三の突起部材１０８は、ポリマー１０２の吐出方向に垂直な方向の断面は矩形状に限定されず、丸形、楕円型等であってもよい。
【００４６】
また、第一の突起部材１０１、第二の突起部材１０６および第三の突起部材１０８の長さ（口金吐出面５から第一の突起部材１１の下端部までの距離）は、１０ｍｍ以上５００ｍｍ未満であるのが好ましい。長さが１０ｍｍ以上であれば、ポリマー同士の固化、延伸がある程度完了しており、過度な融着が発生せず、紡糸不良となりにくい。長さが５００ｍｍ未満であれば、ポリマー１０２の固化、延伸が完全には完了していないので、ポリマー同士が適度に融着でき、ウエブ６の目付斑が悪化しにくい。
【００４７】
本発明の第一の突起部材１０１、第二の突起部材１０６および第三の突起部材１０８の複数の突起、窪み又は突起と窪みは、金属性のパンチングメタルが最も好適であるが、スリット流路を持つ積層構造体でもよく、多孔質セラミックでもよく、金網であってもよく、ハニカム構造体であってもよい。
【００４８】
第一の突起部材１０１、第二の突起部材１０６および第三の突起部材１０８の表面は、ポリマー１０２の付着抑制の観点から、離型性を有しているのが好ましい。
【００４９】
次に、図１から図６、および図１０から図１２に示した本発明の実施形態の口金４に共通した不織布の製造方法について詳細に説明する。本発明の不織布の製造方法は、公知の紡糸機にて、本発明の口金４を使用すればよい。本発明の口金４で使用できるポリマー１０２は、例えば、ポリエステル、ポリアミド、ポリフェニレンサルファイド、ポリオレフィン、ポリエチレン、ポリプロピレン等々の分子構造が異なるポリマー１０２を２種類以上使用するということが含まれるのは言うまでもないが、製糸安定性等を損なわない範囲で、二酸化チタン等の艶消し剤、酸化ケイ素、カオリン、着色防止剤、安定剤、抗酸化剤、消臭剤、難燃剤、糸摩擦低減剤、着色顔料、表面改質剤等の各種機能性粒子や有機化合物等の添加剤や粒子の添加量が異なること、また、分子量が異なること、あるいは、共重合がなされている等などが含まれる。また、セルロース、ポリスルホン、ポリエーテルイミド、ポリアクリルニトリル等のポリマー１０２を溶媒に溶解させたポリマー溶液であってもよい。また、ポリマー１０２の紡糸温度は、使用するポリマー１０２の融点が目安となり、融点＋６０℃以下で設定すればよい。
【００５０】
また、本発明の気流吐出孔２から吐出される気体は、高温、高圧の空気、または水蒸気が好適である。気体の温度は、吐出されるポリマー温度の＋１０〜＋５０℃の範囲で設定すればよい。
【００５１】
また、本発明の口金４に配置するポリマー吐出孔の個数に関しては、理論的には、１個からスペースを許す範囲で作製することができるが、実質的に可能な範囲としては、１０から１００００個が好ましい範囲である。また、本発明において、ポリマー吐出孔の個数が１０００個以上であれば、従来のメルトブロー口金との差異がより明確となる。
【実施例】
【００５２】
以下実施例を挙げて、本実施形態の複合口金の効果を具体的に説明する。各実施例、比較例では、本発明のメルトブロー口金を使用して不織布を製造し、下記の通り、不織布の目付斑を判定した。
【００５３】
（１）不織布の平均繊維径および繊維径変動率
不織布を走査型電子顕微鏡による倍率２０００倍にて撮影を行い、得られた画像の中から無作為に選定した１００本の繊維を抽出し、これらの写真について画像処理ソフト（ＷＩＮＲＯＯＦ）を用いて全ての外接円径（繊維径）を測定し、平均繊維径および繊維径の標準偏差を求めた。これらの結果から下記式に基づき繊維径変動率を算出した。以上の値は全て３ヶ所の各写真について測定を行い、３ヶ所の平均値とし、ｎｍ単位で小数点１桁目まで測定し、小数点以下を四捨五入する。
繊維径変動率（ＣＶ％）＝（繊維径標準偏差／平均繊維径）×１００。
【００５４】
（２）不織布の目付斑
不織布を幅方向に、幅２０ｍｍ×長さ１００ｍｍにカットすることでサンプルを採取し、それぞれの重量を測定し、平均重量および標準偏差を求めた。これらの結果から下記式に基づき目付斑を算出した。
目付斑（ＣＶ％）＝（重量の標準偏差／平均重量）×１００。
【００５５】
（３）ドリップ
メルトブロー口金から吐出されるポリマー同士が口金直下で合流し、ポリマー１０２の塊となって、不織布の中に混在することをドリップと言う。ポリマー１０２の塊があるものをドリップ有り、無いものをドリップ無しとした。
【００５６】
［実施例１］
温度２３０℃、荷重２．１６０ｇにおけるＭＦＲが３００（ＭＦＲ測定法：ＪＩＳＫ７２１０：１９９９）のポリプロピレンを押出機にて加熱溶融し、以下の条件にてメルトブローを実施した。ポリマー吐出孔１から吐出量０．２ｇ／分、紡糸温度２８０℃にてポリマー１０２を吐出し、気流吐出孔２から３５０℃、供給圧力３ｋｇ／ｃｍ２の空気を用いて引っ張り、溶融接着させることでウエブ６を形成し、捕集ネットコンベア７にて捕集することで不織布を製造した。この際、得られた不織布の平均繊維径１．２μｍ、不織布の目付は２０ｇ／ｃｍ２となった。
【００５７】
用いたメルトブロー口金の口金吐出面５には、図２４に示すようにポリマー吐出孔１の周囲に２つの気流吐出孔２が配置された孔集合１０３が６つ★、孔集合１０３と孔集合１０３との間には第一の突起部材１０１が配置されている。ポリマー吐出孔１の孔径はφ０．１５ｍｍ、気流吐出孔２の孔径はφ０．２ｍｍ、第一の突起部材１０１は紡出方向長さ２００ｍｍである。隣接するポリマー吐出孔１の中心間距離は１．２ｍｍとし、ポリマー吐出孔１の中心と気流吐出孔２の中心との距離は４ｍｍである。ポリマー吐出孔１の孔数は、１つの孔集合当たり４００個、気流吐出孔２の孔数は８００個であり、６つ孔集合１０３を有している。結果は、表１に記載の通り、ドリップの発生は無く、繊維径変動率１５％、目付斑３％となった。
【００５８】
［実施例２］
気流吐出孔２をスリット形状としたパターンとして、実施例２を説明する。図３に示すように、ポリマー吐出孔１は、実施例１と同じ孔径、孔間ピッチにて配列され、これらポリマー吐出孔１を挟み、ポリマー吐出孔１の配列と平行にスリット形状の気流吐出孔２が一つの孔集合１０３として構成され、６つの孔集合１０３を有している。
この場合、ポリマー吐出孔１の中心と気流吐出孔２の中心との距離は４ｍｍである。その他は実施例１と同じ口金構成、紡糸条件で不職布を製造した。結果は、表１に記載の通り、ドリップの発生は無く、繊維径変動率１８％、目付斑２．５％となった。
【００５９】
［実施例３］
第一の突起部材１０１の形状が異なる別のパターンとして、実施例３を説明する。図４に示すように、ポリマー紡出方向の下流側に漸減する形状（ポリマー吐出方向に垂直な断面で切断した断面が下流側に向かい漸減する先絞り）として、凸な三角柱が構成されている。その他は実施例２と同じ口金構成、紡糸条件で不職布を製造した。結果は、表１に記載の通り、ドリップの発生は無く、繊維径変動率１５％、目付斑２．６％となった。
【００６０】
［実施例１２］
第一の突起部材１０１の表面形態が異なる別のパターンとして、実施例１２を説明する。図２２に示すように、積層したパンチングメタル（φ２×ピッチ３、千鳥配置）を第一の突起部材１０１とした。その他は実施例２と同じ口金構成、紡糸条件で不職布を製造した。結果は、表１に記載の通り、ドリップの発生は無く、繊維径変動率１５％、目付斑２．４％となった。
【００６１】
［実施例４］
第一の突起部材１０１の表面形態が異なる別のパターンとして、実施例４を説明する。図５に示すように、平板の表面にパンチングメタル（φ２×ピッチ３、千鳥配置）を貼り付けたものを第一の突起部材１０１とした。その他は実施例２と同じ口金構成、紡糸条件で不職布を製造した。結果は、表１に記載の通り、ドリップの発生は無く、繊維径変動率１５％、目付斑２．４％となった。
【００６２】
［実施例５］
第一の突起部材１０１の表面形態が異なる別のパターンとして、実施例５を説明する。図６に示すように、第一の突起部材１０１の表面には、口金吐出面５に平行に延在する波板で構成されている。波板の湾曲部はＲ１０ｍｍである。その他は実施例２と同じ口金構成、紡糸条件で不職布を製造した。結果は、表１に記載の通り、ドリップの発生は無く、繊維径変動率１２％、目付斑２．２％となった。
【００６３】
［実施例６］
第二の突起部材１０６が配置されたパターンとして、実施例６を説明する。図１６に示すように、第二の突起部材１０６は、孔集合群１０５の外側で、孔集合１０３を挟んで第一の突起部材１０１に対向する位置の両側に設置されている。第二の突起部材１０６の紡出方向長さは第一の突起部材１０１と同じ２００ｍｍである。その他は実施例２と同じ口金構成、紡糸条件で不職布を製造した。結果は、表２に記載の通り、ドリップの発生は無く、繊維径変動率２０％、目付斑２．３％となった。
【００６４】
［実施例７］
第二の突起部材１０６の形状が異なるパターンとして、実施例７を説明する。図１７に示すように、パンチングメタル（φ２×ピッチ３、千鳥配置）を第二の突起部材１０６とした。その他は実施例６と同じ口金構成、紡糸条件で不職布を製造した。結果は、表２に記載の通り、ドリップの発生は無く、繊維径変動率１８％、目付斑１．９％となった。
【００６５】
［実施例８］
第二の突起部材１０６の表面形態が異なるパターンとして、実施例８を説明する。図１８に示すように、パンチングメタル（φ２×ピッチ３、千鳥配置）と平板を張り合わせたものを第二の突起部材１０６とした。その他は実施例６と同じ口金構成、紡糸条件で不職布を製造した。結果は、表２に記載の通り、ドリップの発生は無く、繊維径変動率１７％、目付斑２．１％となった。
【００６６】
［実施例９］
第二の突起部材１０６の表面形態が異なる別のパターンとして、実施例９を説明する。図１９に示すように、第二の突起部材１０６の表面には、口金吐出面５に平行に延在する波板で構成されている。波板の湾曲部はＲ１０ｍｍである。その他は実施例６と同じ口金構成、紡糸条件で不職布を製造した。結果は、表２に記載の通り、ドリップの発生は無く、繊維径変動率１６％、目付斑１．９％となった。
【００６７】
［実施例１０］
ポリマー吐出孔１と気流吐出孔２の別の配置パターンとして、実施例１０を説明する。図１１に示すように、ポリマー吐出孔１の周囲に３つの気流吐出孔２が配置され、これが１つの孔集合１０３を形成し、２４００個の孔集合１０３が配置されている。気流吐出孔２はポリマー吐出孔１を中心に中心角１２０度にて等分に配設されている。ポリマー吐出孔１の中心と気流吐出孔２の中心との距離は３．１ｍｍである。その他は実施例１と同じ口金構成、紡糸条件で不職布を製造した。結果は、表２に記載の通り、ドリップの発生は無く、繊維径変動率１０％、目付斑１．８％となった。
【００６８】
［実施例１３］
第三の突起部材１０８が配置されたパターンとして、実施例１３を説明する。図２３に示すように、第三の突起部材１０８は、孔集合群１０５を囲む外周の全部に設置されている。第三の突起部材１０８の紡出方向長さは第一の突起部材１０１と同じ２００ｍｍである。その他は実施例１０と同じ口金構成、紡糸条件で不職布を製造した。結果は、表２に記載の通り、ドリップの発生は無く、繊維径変動率２０％、目付斑２．３％となった。
【００６９】
［実施例１１］
実施例１０のポリマー吐出孔１と気流吐出孔２の配置が異なるパターンとして、実施例１１を説明する。３つの気流吐出孔２をポリマー吐出孔１を中心として中心角１００度と１６０度となるように配置した。ポリマー吐出孔１の孔径、気流吐出孔２の孔径、ポリマー吐出孔１の中心と気流吐出孔２の中心との距離は実施例６のメルトブロー口金と同じである。その他は実施例１０と同じ口金構成、紡糸条件で不職布を製造した。結果は、表２に記載の通り、ドリップの発生は無く、繊維径変動率１５％、目付斑２．１％となった。
【００７０】
［比較例１］
比較例として、図１３に示すように第一の突起部材１０１を設置しない構成とした。その他は実施例１と同じ紡糸条件で不職布を製造した。結果は、表２に記載の通り、ドリップが発生し、繊維径変動率３８％、目付斑１８％となった。
【００７１】
【表１】
2017095850.tif 000003
【００７２】
【表２】
2017095850.tif 000004
【産業上の利用可能性】
【００７３】
本発明は、不織布の製造装置に関するもので、工業資材用フィルター、オムツ、生理用品、医療用マスク、花粉ガードマスク、医療用が運・ドレープといった衛生材料、電線押え巻き、自動車用資材、液体濾過用フィルター、合紙、洗車ブラシといった産業資材、食品包装材、ふろしき、テープヤーン、靴資材、カイロ、ティーバッグ、クリーニングカバーといった生活資材、べたがけ、農資ポットといった農業資材、屋根下材、土木安定シート、断熱材手段材、床材、ハウスラップといった建材、土木資材などに応用できるが、その応用範囲がこれらに限られるものでない。
【符号の説明】
【００７４】
１    ポリマー吐出孔
２    気流吐出孔
３    吐出孔群
４    口金
５    口金吐出面
６    ウエブ
７    捕集ネットコンベア
８    ローラー
９    積層板
１０  流路
１１  三角形
α    中心角
１０１  第一の突起部材
１０２  ポリマー
１０３  孔集合
１０４  列間領域
１０５  孔集合群
１０６  第二の突起部材
１０７  外周領域
１０８  第三の突起部材
【図１】
2017095850.tif 000005
【図２】
2017095850.tif 000006
【図３】
2017095850.tif 000007
【図４】
2017095850.tif 000008
【図５】
2017095850.tif 000009
【図６】
2017095850.tif 000010
【図７】
2017095850.tif 000011
【図８】
2017095850.tif 000012
【図９】
2017095850.tif 000013
【図１０】
2017095850.tif 000014
【図１１】
2017095850.tif 000015
【図１２】
2017095850.tif 000016
【図１３】
2017095850.tif 000017
【図１４】
2017095850.tif 000018
【図１５】
2017095850.tif 000019
【図１６】
2017095850.tif 000020
【図１７】
2017095850.tif 000021
【図１８】
2017095850.tif 000022
【図１９】
2017095850.tif 000023
【図２０】
2017095850.tif 000024
【図２１】
2017095850.tif 000025
【図２２】
2017095850.tif 000026
【図２３】
2017095850.tif 000027
【図２４】
2017095850.tif 000028